【誤訳訂正書】
【提出日】平成23年5月9日(2011.5.9)
【誤訳訂正１】
【訂正対象書類名】特許請求の範囲
【訂正対象項目名】全文
【訂正方法】変更
【訂正の内容】
【特許請求の範囲】
【請求項１】
触媒システムの調製方法であって、
ａ）ルイス塩基と、活性水素を含有する１以上の官能基を有する１以上の有機化合物と、１以上の有機金属化合物を含有する第１の有機金属成分と、をパティキュレート担体材料と混合し、中間化合物を得る手順であって、
前記ルイス塩基は式Ｖで表され、
Ｍ２Ｒ１１Ｒ１２Ｒ１３（Ｖ）
（式中、Ｍ２は、元素周期表のＶ族の元素であり、Ｒ１１、Ｒ１２及びＲ１３は、同一又は異なり、それぞれ水素原子、Ｃ１−Ｃ２０アルキル基、Ｃ１−Ｃ２０ハロアルキル基又はＣ７−Ｃ４０アルキルアリール基であり、Ｒ１１、Ｒ１２及びＲ１３の２又は３基は互いにＣ２−Ｃ２Ｏ単位を介して結合されてよく、Ｒ１１、Ｒ１２又はＲ１３の１以上の基はＣ７−Ｃ４０アルキルアリール基である）
前記有機化合物は式ＶＩで表され、
（Ｒ１４）ｓ−Ｇ−（ＯＨ）ｒ（ＶＩ）
（式中、Ｇは、元素周期表のＩＩＩ、ＩＶ又はＶ族の元素、又は２〜２０個の炭素原子を含む基、又は部分的にハロゲン化又は過ハロゲン化されたＣ１−Ｃ２０アルキルもしくはＣ６−Ｃ４０アリール基であり、Ｒ１４は、同一又は異なり、それぞれ互いに独立して、水素、ハロゲン、Ｃ１−Ｃ２０アルキル、Ｃ１−Ｃ２０ハロアルキル、Ｃ１−Ｃ１０アルコキシ、Ｃ６−Ｃ２０アリール、Ｃ６−Ｃ２０ハロアリール、Ｃ６−Ｃ２０アリールオキシ、Ｃ７Ｃ４０アリールアルキル、Ｃ７−Ｃ４０ハロアリールアルキル、Ｃ７−Ｃ４０アルキルアリール又はＣ７−Ｃ４０ハロアルキルアリールであり、又はＲ１４はＯＳｉＲ１５３基であって、Ｒ１５は、同一又は異なり、それぞれ水素、ハロゲン、Ｃ１−Ｃ２０アルキル、Ｃ１−Ｃ２０ハロアルキル、Ｃ１−Ｃ１０アルコキシ、Ｃ６−Ｃ２０アリール、Ｃ６−Ｃ２０ハロアリール、Ｃ６−Ｃ２０アリールオキシ、Ｃ７−Ｃ４０アリールアルキル、Ｃ７−Ｃ４０ハロアリールアルキル、Ｃ７−Ｃ４０アルキルアリール又はＣ７−Ｃ４０ハロアルキルアリールであり、ｒは１以上、ｓは０〜３０の整数である）
前記有機金属化合物は式ＶＩＩで表され、
Ｍ５（Ｒ２２）ｔ（Ｒ２３）ｕ（Ｒ２４）ｖ（ＶＩＩ）
（式中、Ｍ５はアルカリ金属、アルカリ土類金属又は元素周期表のＩＩＩ族の金属であり、Ｒ２２は、水素原子、炭素原子数１〜１０のアルキル、炭素原子数６〜１５のアリール、又は各々炭素原子数１〜１０のアルキル部分及び炭素原子数６〜２０のアリール部分を有するアルキルアリール又はアリールアルキル基であり、Ｒ２３及びＲ２４は、各々水素原子、ハロゲン原子、炭素原子数１〜１０のアルキル、炭素原子数６〜１５のアリール、又は各々炭素原子数１〜１０のアルキル部分及び炭素原子数６〜２０のアリールラジカルを有するアルキルアリール、アリールアルキル又はアルコキシ基であって、ｔは１〜３の整数であり、ｕ及びｖは０〜２の整数であり、ｔ＋ｕ＋ｖはＭ５の原子価に対応する）
ｂ）前記中間化合物と１以上のメタロセン化合物とを混合する手順と、を有し、
１以上の有機金属化合物を含有する第１の有機金属成分に対する活性水素を有する有機化合物の化学量論比を３：１〜５：１とする調製方法。
【請求項２】
触媒システムの調製方法であって、
ａ）式Ｖのルイス塩基を準備する手順と、
Ｍ２Ｒ１１Ｒ１２Ｒ１３（Ｖ）
（式中、Ｍ２は、元素周期表のＶ族の元素であり、Ｒ１１、Ｒ１２及びＲ１３は、同一又は異なり、それぞれ水素原子、Ｃ１−Ｃ２０アルキル基、Ｃ１−Ｃ２０ハロアルキル基又はＣ７−Ｃ４０アルキルアリール基であり、Ｒ１１、Ｒ１２及びＲ１３の２又は３基は互いにＣ２−Ｃ２Ｏ単位を介して結合されてよく、Ｒ１１、Ｒ１２又はＲ１３の１以上の基はＣ７−Ｃ４０アルキルアリール基である）
ｂ）活性水素を含有する１以上の官能基を有する式ＶＩの有機化合物を準備する手順と、
（Ｒ１４）ｓ−Ｇ−（ＯＨ）ｒ（ＶＩ）
（式中、Ｇは、元素周期表のＩＩＩ、ＩＶ又はＶ族の元素、又は２〜２０個の炭素原子を含む基、又は部分的にハロゲン化又は過ハロゲン化されたＣ１−Ｃ２０アルキルもしくはＣ６−Ｃ４０アリール基であり、Ｒ１４は、同一又は異なり、それぞれ互いに独立して、水素、ハロゲン、Ｃ１−Ｃ２０アルキル、Ｃ１−Ｃ２０ハロアルキル、Ｃ１−Ｃ１０アルコキシ、Ｃ６−Ｃ２０アリール、Ｃ６−Ｃ２０ハロアリール、Ｃ６−Ｃ２０アリールオキシ、Ｃ７Ｃ４０アリールアルキル、Ｃ７−Ｃ４０ハロアリールアルキル、Ｃ７−Ｃ４０アルキルアリール又はＣ７−Ｃ４０ハロアルキルアリールであり、又はＲ１４はＯＳｉＲ１５３基であって、Ｒ１５は、同一又は異なり、それぞれ水素、ハロゲン、Ｃ１−Ｃ２０アルキル、Ｃ１−Ｃ２０ハロアルキル、Ｃ１−Ｃ１０アルコキシ、Ｃ６−Ｃ２０アリール、Ｃ６−Ｃ２０ハロアリール、Ｃ６−Ｃ２０アリールオキシ、Ｃ７−Ｃ４０アリールアルキル、Ｃ７−Ｃ４０ハロアリールアルキル、Ｃ７−Ｃ４０アルキルアリール又はＣ７−Ｃ４０ハロアルキルアリールであり、ｒは１以上、ｓは０〜３０の整数である）
ｃ）式ＶＩＩの１以上の有機金属化合物を準備する手順と、
Ｍ５（Ｒ２２）ｔ（Ｒ２３）ｕ（Ｒ２４）ｖ（ＶＩＩ）
（式中、Ｍ５はアルカリ金属、アルカリ土類金属又は元素周期表のＩＩＩ族の金属であり、Ｒ２２は、水素原子、炭素原子数１〜１０のアルキル、炭素原子数６〜１５のアリール、又は各々炭素原子数１〜１０のアルキル部分及び炭素原子数６〜２０のアリール部分を有するアルキルアリール又はアリールアルキル基であり、Ｒ２３及びＲ２４は、各々水素原子、ハロゲン原子、炭素原子数１〜１０のアルキル、炭素原子数６〜１５のアリール、又は各々炭素原子数１〜１０のアルキル部分及び炭素原子数６〜２０のアリールラジカルを有するアルキルアリール、アリールアルキル又はアルコキシ基であって、ｔは１〜３の整数であり、ｕ及びｖは０〜２の整数であり、ｔ＋ｕ＋ｖはＭ５の原子価に対応する）
ｄ）パティキュレート担体材料の懸濁液を１以上の式Ｖのルイス塩基と、第１の溶剤中で１分〜４８時間に亘り、−４０℃〜１１０℃で反応させて、活性化担体材料を準備する手順と、
ｅ）第１の反応混合物中で、式ＶＩの１以上の有機化合物を、第２の溶剤中の式ＶＩＩの有機金属化合物と、１分〜４８時間に亘り、−４０℃〜１１０℃で反応させて、反応産物を準備する手順であって、式Ｖｌ及び式ＶＩＩの化合物の化学量論比が３：１〜５：１である手順と、
ｆ）第２の反応混合物中で、手順（ｄ）の活性化担体を、手順（ｅ）の第１の反応混合物又はこの反応混合物から単離された前記反応産物と、第２の溶剤中で１分〜４８時間に亘り、−４０℃〜１１０℃で反応させて、修飾担体材料を形成する手順と、
ｇ）手順（ｆ）の第２の反応混合物又は第２の反応混合物から単離された修飾担体材料を１以上のメタロセン成分と、第３の溶剤中で１分〜４８時間に亘り、−４０℃〜１１０℃で反応させて、触媒システムを準備する手順であって、メタロセン成分に対する修飾担体材料の比を１０ｇ：１μｍｏｌ〜１０−２ｇ：１μｍｏｌとする手順と、
ｈ）前記触媒システムを分離する手順と、を有する調製方法。
【請求項３】
前記触媒システムを１以上のオレフィンモノマーと重合化して、重合化触媒システムを得る請求項２記載の調製方法。
【請求項４】
１以上のメタロセン成分を式ＶＩＩの１以上の有機金属化合物と、１００：１〜１０−４：１の化学量論比で、適切な溶剤中にて１分〜４８時間に亘り、−４０℃〜１１０℃で反応させる請求項２記載の調製方法。
【請求項５】
前記ルイス塩基は、Ｎ，Ｎ−ジエチルベンジルアミン、Ｎ，Ｎ−ジメチルベンジルアミン、Ｎ−ベンジルジメチルアミン、Ｎ−ベンジルジエチルアミン、Ｎ−ベンジルブチルアミン、Ｎ−ベンジルｔｅｒｔブチルアミン、Ｎ−ベンジルイソプロピルアミン、Ｎ−ベンジルメチルアミン、Ｎ−ベンジルエチルアミン、Ｎ−ベンジル−１−フェニルエチルアミン、Ｎ−ベンジル−２−フェニルエチルアミン、Ｎ，Ｎ−ジメチルベンジルアミン、Ｎ，Ｎ−ジエチルベンジルアミン、Ｎ−メチル−Ｎ−エチルベンジルアミン、Ｎ−メチルジベンジルアミン、及びＮ−エチルジ（ベンジル）アミンからなる群より選ばれる化合物である請求項２記載の調製方法。
【請求項６】
手順（ｄ）は、芳香族又は脂肪族溶剤中の担体材料の懸濁液を、−１０℃〜８０℃で１０分〜２時間に亘り式Ｖのルイス塩基と反応させることを含み、
手順（ｅ）は、式ＶＩの有機化合物を式ＶＩＩの有機金属化合物と、式ＶＩ及び式ＶＩＩの化合物の化学量論比が３：１〜４：１で、芳香族又は脂肪族溶剤中−１０℃〜８０℃にて１０分〜３時間に亘り反応させることを含み、
手順（ｆ）は、前記活性化担体を、第１の反応混合物又は（ｅ）で製造した単離反応産物と、芳香族又は脂肪族溶剤中、−１０℃〜８０℃にて１０分〜２時間に亘り反応させて、修飾担体材料を形成することを含み、
手順（ｇ）は、第２の反応混合物又は手順（ｆ）で製造した単離修飾担体材料を１以上のメタロセン成分と、メタロセン成分に対する修飾担体材料の比が１０ｇ：１μｍｏｌ〜１０−２ｇ：１μｍｏｌで、芳香族又は脂肪族溶剤中、−１０℃〜８０℃にて１０分〜２時間に亘り反応させることを含み、
手順（ｈ）は、得られた触媒システムを芳香族又は脂肪族溶剤で洗浄し、得られた担持触媒を３０〜６０℃で乾燥することを含む請求項２記載の調製方法。
【請求項７】
１以上のメタロセン成分を式ＶＩＩの有機金属化合物と、１：１〜１０−２：１の化学量論比で、芳香族又は脂肪族溶剤中、−１０℃〜８０℃にて１０分〜２時間に亘り反応させる請求項４記載の調製方法。
【請求項８】
手順（ｄ）は、シリカ担体材料のトルエン中の懸濁液を、１０分〜２時間に亘り１０℃〜３０℃でＮ，Ｎ−ジアルキルベンジルアミンと反応させることを含み、
手順（ｅ）は、活性水素を含有する１つの官能基を有する式ＶＩ（Ｒ１４）２−Ｂ−（ＯＨ）のホウ素化合物を、式ＶＩＩ Ａｌ（Ｒ２２）ｔ（Ｒ２３）ｕ（Ｒ２４）ｖのトリアルキルアルミニウム化合物のトルエン溶液と、式ＶＩ及び式ＶＩＩの化合物の化学量論比が３：１で、１０分〜３時間に亘り１０℃〜８０℃で反応させることを含み、
手順（ｆ）は、（ｄ）で製造した活性化担体を第１の反応混合物又はその単離反応産物と、トルエン中、１０分〜２時間に亘り１０℃〜３０℃で反応させて、修飾担体材料を形成することを含み、
手順（ｇ）は、第２の反応混合物又は手順（ｆ）で製造した単離修飾担体材料をメタロセンと、メタロセン成分に対する修飾担体材料の比が１０ｇ：１μｍｏｌ〜１０−２ｇ：１μｍｏｌで、トルエン中、１０分〜２時間に亘り１０℃〜３０℃で反応させることを含み、
手順（ｈ）は、得られた触媒を芳香族又は脂肪族溶剤で洗浄し、得られた担持触媒を３０〜６０℃で乾燥することで、プレポリマー化触媒システムを得ることを含む請求項２記載の調製方法。
【請求項９】
前記触媒システムを１以上のオレフィンモノマーとプレポリマー化することで、プレポリマー化された触媒システムを得る請求項８記載の調製方法。
【請求項１０】
Ｒ１１、Ｒ１２及びＲ１３の１以上はベンジル基である請求項２記載の調製方法。
【請求項１１】
活性水素を含有する１以上の官能基を有する有機化合物は、ヒドロキシル、メルカプト、一級アミノ、二級アミノ、シラノール、カルボキシル、アミド、及びイミノ基から選ばれる１以上の官能基を含む請求項１記載の調製方法。
【請求項１２】
ｒは１又は２であり、ｒが１のときｓは２の整数であり、ｒが２のときｓは１の整数である請求項２記載の調製方法。
【請求項１３】
活性水素を含有する１以上の官能基を有する有機化合物は、式（Ｒ１４）２−Ｂ−（ＯＨ）（式中、Ｒ１４は、同一であり、それぞれＣ６−Ｃ２０ハロアリール、Ｃ６−Ｃ２０アリールオキシ、Ｃ７−Ｃ４０アリールアルキル、Ｃ７−Ｃ４０ハロアリールアルキル、Ｃ７−Ｃ４０アルキルアリール又はＣ７−Ｃ４０ハロアルキルアリールからなる群より選ばれる）の化合物を含む請求項１記載の調製方法。
【請求項１４】
活性水素を含有する１以上の官能基を有する有機化合物は、式（Ｒ１４）２−Ｂ−（ＯＨ）の化合物を含む（式中、Ｒ１４は、同一であり、それぞれＣ８−Ｃ２０ハロアリール、Ｃ７−Ｃ４０ハロアリールアルキル及びＣ７−Ｃ４０ハロアルキルアリールからなる群より選ばれる）の化合物を含む請求項１記載の調製方法。
【請求項１５】
活性水素を含有する１以上の官能基を有する有機化合物は、ビス（ペンタフルオロフェニル）ボリン酸及びペンタフルオロフェニルボロン酸からなる群より選ばれる請求項１記載の調製方法。
【請求項１６】
活性水素を含有する１以上の官能基を有する有機化合物は、ビス（ペンタフルオロフェニル）ボリン酸である請求項１記載の調製方法。
【請求項１７】
Ｍ５はリチウム、マグネシウム又はアルミニウムであり、Ｒ２３及びＲ２４の各々は、炭素原子数１〜１０のアルキルである請求項２記載の調製方法。
【請求項１８】
Ｍ５はアルミニウムである請求項１７記載の調製方法。
【請求項１９】
前記パティキュレート担体材料を、不活性ガス雰囲気中、８０℃〜１０００℃まで加熱することで熱的に前処理する請求項１記載の調製方法。
【請求項２０】
前記パティキュレート担体材料を不活性ガス雰囲気中、１５０℃〜２００℃まで加熱することで熱的に前処理する請求項２記載の調製方法。
【請求項２１】
前記パティキュレート担体材料はシリカゲルであり、不活性ガス雰囲気中、１５０℃〜２００℃まで加熱することで熱的に前処理する請求項２記載の調製方法。
【請求項２２】
前記パティキュレート担体材料を不動態化剤で化学的に前処理することで、水及び／又は表面ヒドロキシル基を除去する請求項２記載の調製方法。
【請求項２３】
前記メタロセン化合物が式（１）で表される請求項１記載の方法。
（Ｒ９）ｎ（Ｌ１）ｍＭ１（Ｒ１）ｑ（１）
（式中、ｎは０又は１であり、
ｍは１、２又は３であり、
ｑは１、２又は３であり、ｍ及びｑの合計がＭ１の酸化状態に等しく、
Ｌ１は同一又は異なり、各々置換若しくは非置換の単核若しくは多核炭化水素又は１つ以上のヘテロ原子を含む炭化水素基であり、Ｍ１と配位し、
Ｒ１は同一又は異なり、各々水素原子、１〜１０の炭素原子数のアルキル基、１〜１０の炭素原子数のアルコキシ基、６〜２０の炭素原子数のアリール基、６〜１０の炭素原子数のアリールオキシ基、２〜１０の炭素原子数のアルケニル基、ＯＨ基、ハロゲン原子又はＮＲ２３２基（式中、Ｒ３２は１〜１０の炭素原子数のアルキル基又は６〜１４の炭素原子数のアリール基である）であり、２又は３のＲ１は１以上の環系を形成でき、
Ｍ１は元素周期表のＩＶｂ族の金属であり、
Ｒ９は
【化１】
2008545821.tif 000001
から選ばれる２配位子Ｌ１を連結する架橋基であり（式中、Ｒ４０及びＲ４１は、同じインデックス同士の場合も、同一又は異なってもよく、各々水素原子、炭素原子数１〜３０個のアルキル基、炭素原子数６〜４０個のアリール基、炭素原子数１〜１０個のフルオロアルキル基、炭素原子数１〜１０個のアルコキシ基、炭素原子数６〜１０個のアリールオキシ基、炭素原子数２〜１０個のアルケニル基、炭素原子数７〜４０個のアリールアルキル基、炭素原子数７〜４０個のアルキルアリール基から選ばれるＣ１−Ｃ４０基、置換された又は非置換アルキルシリル、アルキル（アリール）シリル又はアリールシリル基、又は炭素原子数８〜４０個のアリールアルケニル基であり、Ｒ４０及びＲ４１はそれらと結合する原子と一つ以上の環系を形成できるか、又はＲ４０及び／又はＲ４１はＳｉ、Ｂ、Ａｌ、Ｏ、Ｓ、Ｎ、Ｐ、Ｃｌ及びＢｒから選ばれる更なるヘテロ原子を含んでもよい）、
ｘは１〜１８の整数であり、
Ｍ１２はケイ素、ゲルマニウム又はスズであり、
Ｒ９も式１の２つの単位を互いに連結できるか、
Ｒ９は、Ｒ９が１個のＬ１基と連結され、Ｚ１がＭ１に連結されたＲ９−Ｚ１基を形成し、Ｚ１は、−Ｏ−、−Ｓ−、−ＮＲ４２又はＰＲ４２−のように窒素、リン、酸素又は硫黄を含む（式中、Ｒ４２は水素原子、炭素原子数１〜３０のアルキル基、炭素原子数３〜１０のシクロアルキル基、炭素原子数６〜４０のアリール基、炭素原子数１〜１０のフルオロアルキル基、炭素原子数１〜１０のアルコキシ基、炭素原子数６〜１０のアリールオキシ基、炭素原子数２〜１０のアルケニル基、炭素原子数７〜４０のアリールアルキル基、炭素原子数７〜４０のアルキルアリール基、置換型又は非置換のアルキルシリル基、アルキル（アリール）シリル基若しくはアリールシリル基、又は炭素原子数８〜４０のアリールアルケニル基などのＣ１−Ｃ４０基である））
【請求項２４】
前記Ｌ１炭化水素基は、置換又は非置換シクロペンタジエニル、インデニル、テトラヒドロインデニル、アズレニル、フルオレニル、アザペンタレニル、チアペンタレニル又はオキサペンタレニル基からなる群より選ばれる請求項２３記載の調製方法。
【請求項２５】
前記メタロセン化合物は式１ａで表される請求項１記載の調製方法。
Ｒ９Ｌ１Ｌ２Ｍ１Ｒ１Ｒ２（１ａ）
（式中、Ｌ１及びＬ２は同一又は異なり、それぞれ、サンドイッチ構造を中心原子Ｍ１と形成できる置換された単核又は多核の炭化水素基又は１つ以上のヘテロ原子を含む炭化水素であり、
Ｒ１及びＲ２は、同一又は異なり、各々水素原子、１〜１０の炭素原子数のアルキル基、１〜１０の炭素原子数のアルコキシ基、６〜２０の炭素原子数のアリール基、６〜１０の炭素原子数のアリールオキシ基、２〜１０の炭素原子数のアルケニル基、ＯＨ基、ハロゲン原子又はＮＲ２３２基（式中、Ｒ３２は１〜１０の炭素原子数のアルキル基又は６〜１４の炭素原子数のアリール基であり、Ｒ１及びＲ２は１つ以上の環系を形成できる）であり、
Ｍ１は元素周期表のＩＶｂ族の金属であり、Ｒ９は、Ｌ１及びＬ２の２配位子間の架橋であり
【化２】
2008545821.tif 000002
（式中、Ｒ４０及びＲ４１は、同一インデックスを有する場合でも、同一又は異なってよく、それぞれ、水素原子、炭素原子数１〜３０のアルキル基、炭素原子数６〜４０のアリール基、炭素原子数１〜１０のフルオロアルキル基、炭素原子数１〜１０のアルコキシ基、炭素原子数６〜１０のアリールオキシ基、炭素原子数２〜１０のアルケニル基、炭素原子数７〜４０のアリールアルキル基、炭素原子数７〜４０のアルキルアリール基、置換型又は非置換のアルキルシリル基、アルキル（アリール）シリル基若しくはアリールシリル基、又は炭素原子数８〜４０のアリールアルケニル基等のＣ１−Ｃ４０基であり、Ｒ４０及びＲ４１はそれらと結合する原子と一つ以上の環系を形成できるか、又はＲ４０及び／又はＲ４１はＳｉ、Ｂ、Ａｌ、Ｏ、Ｓ、Ｎ、Ｐ、Ｃｌ及びＢｒからなる群より選ばれる更なるヘテロ原子を含んでもよい）、
ｘは１〜１８の整数であり、
Ｍ１２はケイ素、ゲルマニウム又はスズであり、
Ｒ９も式１ａの２つの単位を互いに連結できる）
【請求項２６】
Ｍ１はジルコニウム又はハフニウムであり、
Ｌ１及びＬ２は同一又は異なり、各々置換シクロペンタジエニル、インデニル、テトラヒドロインデニル、アズレニル、フルオレニル、アザペンタレニル、チアペンタレニル又はオキサペンタレニルであり、中心原子Ｍ１とサンドイッチ構造を形成でき、
Ｒ９は、Ｒ４０Ｒ４１Ｓｉ＝、Ｒ４０Ｒ４１Ｇｅ＝、Ｒ４０Ｒ４１Ｃ＝又は−（Ｒ４０Ｒ４１Ｃ−ＣＲ４０Ｒ４１）−（式中、Ｒ４０及びＲ４１は、同一又は異なり、それぞれ水素原子、炭素原子数１〜３０の炭化水素基、特に炭素原子数１〜１０のアルキル基、炭素原子数６〜４０のアリール基、炭素原子数７〜１４のアリールアルキル基、炭素原子数７〜１４のアルキルアリール基、又は置換又は非置換のアルキルシリル基、アルキル（アリール）シリル又はアリールシリル基である）である請求項２５記載の調製方法。
【請求項２７】
Ｍ１はジルコニウムであり、
Ｌ１及びＬ２は、同一又は異なり、それぞれ、置換インデニル、アズレニル、フルオレニル、アザペンタレンイル、チアペンタレニル又はオキサペンタレニルであり、中心原子Ｍ１とサンドイッチ構造を形成でき、
架橋単位Ｒ９はＲ４０Ｒ４１Ｓｉ＝又はＲ４０Ｒ４１Ｇｅ＝（式中、Ｒ４０及びＲ４１は、同一又は異なり、メチル、エチル、プロピル、ブチル、ペンチル、ヘキシル、ヘプチル、オクチル、ノニル、デシル、ウンデシル、ドデシル、シクロ−ペンチル、シクロ−ペンタジエニル、シクロヘキシル、フェニル、ベンジル、トリメチルシリル又は３，３，３−トリフルオロプロピルである）である請求項２５記載の調製方法。
【請求項２８】
前記メタロセン化合物は式１ｂで示される請求項２５記載の調製方法。
【化３】
2008545821.tif 000003
（１ｂ）
（式中、Ｍ１は元素周期表のＩＶｂ族の金属であり、
Ｒ１及びＲ２は同一又は異なり、各々水素原子、炭素原子数１〜１０のアルキル基、炭素原子数１〜１０のアルコキシ基、炭素原子数６〜２０のアリール基、炭素原子数６〜１０のアリールオキシ基、炭素原子数２〜１０のアルケニル基、ＯＨ基、ハロゲン原子又はＮＲ２３２基（式中、Ｒ３２は炭素原子数１〜１０のアルキル基又は炭素原子数６〜１４のアリール基である）であり、Ｒ１及びＲ２は１以上の環を形成してもよく、
Ｒ３、Ｒ４、Ｒ５、Ｒ６、Ｒ７、Ｒ８、Ｒ３’、Ｒ４’、Ｒ５’、Ｒ６’、Ｒ７’及びＲ８’は、同一又は異なり、それぞれ水素原子、直鎖、環状又は分岐の炭化水素基、例えば炭素原子数１〜１０のアルキル基、炭素原子数２〜１０のアルケニル基、炭素原子数６〜２０のアリール基、炭素原子数７〜４０のアリールアルキル基、炭素原子数７〜４０のアルキルアリール基、炭素原子数８〜４０のアリールアルケニル基、又は置換又は非置換のアルキルシリル基、アルキル（アリール）シリル基又はアリールシリル基であり、ただしＲ３及びＲ３’は水素でなく、前記基はＳｉ、Ｂ、Ａｌ、Ｏ、Ｓ、Ｎ、Ｐ、Ｆ、Ｃｌ及びＢｒからなる群より選ばれる１以上のヘテロ原子を含んでもよく、各場合においてＲ５、Ｒ６又はＲ５’、Ｒ６’、又はＲ６、Ｒ７又はＲ６’、Ｒ７’、又はＲ７、Ｒ８又はＲ７’、Ｒ８’の隣接する２ラジカルは、炭化水素環系を形成してもよく、架橋単位Ｒ９は式（１ａ）に関して前述したのと同義である）
【請求項２９】
Ｍ１はジルコニウム又はハフニウムであり、
Ｒ１及びＲ２は、同一又は異なり、炭素原子数１〜１０のアルキル基、炭素原子数１〜１０のアルコキシ基、炭素原子数６〜１０のアリールオキシ基、又はハロゲン原子であり、又はＲ１及びＲ２は共に１以上の環系を形成してもよく、
Ｒ３及びＲ３’は、同一又は異なり、直鎖、環状又は分岐のハロゲン化されてもよい炭化水素基、例えば炭素原子数１〜１０のアルキル基または炭素原子数２〜１０のアルケニル基等であり、
Ｒ４、Ｒ５Ｒ６、Ｒ７、Ｒ８、Ｒ４’、Ｒ５’、Ｒ６’、Ｒ７’及びＲ８’は、同一又は異なり、それぞれ、水素原子、置換又は非置換のアルキルシリル又はアリールシリル基、直鎖、環状又は分岐の炭素原子数１〜１０のアルキル基、又は炭素原子数６〜１０のアリール基であり、Ｓｉ、Ｂ、Ａｌ、Ｏ、Ｓ、Ｎ、Ｐ、Ｆ、Ｃｌ及びＢｒからなる群より選ばれる１以上のヘテロ原子を含んでもよく、Ｒ５、Ｒ６及びＲ５’、Ｒ６’の隣接する２ラジカルは炭化水素環系を形成でき、
Ｒ９はＲ４０Ｒ４１Ｓｉ＝、Ｒ４０Ｒ４１Ｇｅ＝、Ｒ４０Ｒ４１Ｃ＝又は−（Ｒ４０Ｒ４１Ｃ−ＣＲ４０Ｒ４１）−（式中、Ｒ４０及びＲ４１は、同一又は異なり、それぞれ水素原子、炭素原子数１〜１０のアルキル基、炭素原子数６〜４０のアリール基、炭素原子数７〜１４のアリールアルキル基、炭素原子数７〜１４のアルキルアリール基、又は置換又は非置換のアルキルシリル基、アルキル（アリール）シリル又はアリールシリル基である）である請求項２８記載の調製方法。
【請求項３０】
Ｍ１はジルコニウムであり、
Ｒ１及びＲ２は同一又は異なり、メチル、塩素又はフェノラートであり、
Ｒ３及びＲ３’は同一又は異なり、各々ハロゲン化してもよい直鎖状、環状又は分岐炭化水素基であり、例えば炭素原子数１〜１０のアルキル基又は炭素原子数２〜１０のアルケニル基であり、
Ｒ４及びＲ４’は水素であり、
Ｒ５、Ｒ６、Ｒ７、Ｒ８及びＲ５’、Ｒ６’、Ｒ７’、Ｒ８’は、同一又は異なり、それぞれ水素原子、又は直鎖、環状又は分岐の炭素原子数１〜１０のアルキル基、炭素原子数６〜１０のアリール基であり、且つ／又はＲ５、Ｒ６及びＲ５’、Ｒ６’の隣接する２ラジカルはそれぞれ共に環系を形成してもよく、
Ｒ９はＲ４０Ｒ４１Ｓｉ＝又はＲ４０Ｒ４１Ｇｅ＝（式中、Ｒ４０及びＲ４１は、同一又は異なり、メチル、エチル、プロピル、ブチル、ペンチル、ヘキシル、ヘプチル、オクチル、ノニル、デシル、ウンデシル、ドデシル、シクロペンチル、シクロペンタジエニル、シクロヘキシル、フェニル、ベンジル、トリメチルシリル又は３，３，３−トリフルオロプロピルである）である請求項２８記載の調製方法。
【請求項３１】
前記メタロセン化合物は式１ｃで示される請求項２５記載の調製方法。
【化４】
2008545821.tif 000004
（１ｃ）
（式中、置換基及びインデックスが以下の意味を有する。
Ｍ１は元素周期表のＩＶｂ族の金属であり、
Ｒ１及びＲ２は同一又は異なり、各々水素原子、炭素原子数１〜１０のアルキル基、炭素原子数１〜１０のアルコキシ基、炭素原子数６〜２０のアリール基、炭素原子数６〜１０のアリールオキシ基、炭素原子数２〜１０のアルケニル基、ＯＨ基、ハロゲン原子又はＮＲ２３２基（式中、Ｒ３２は炭素原子数１〜１０のアルキル基又は炭素原子数６〜１４のアリール基である）であり、Ｒ１及びＲ２は１以上の環を形成してもよく、
Ｒ３、Ｒ４、Ｒ５、Ｒ６、Ｒ７、Ｒ８及びＲ３’、Ｒ４’、Ｒ５’、Ｒ６’、Ｒ７’及びＲ８’は、同一又は異なり、それぞれ水素原子、直鎖、環状又は分岐の炭化水素基、例えば炭素原子数１〜１０のアルキル基、炭素原子数２〜１０のアルケニル基、炭素原子数６〜２０のアレニル基、炭素原子数７〜４０のアリールアルキル基、炭素原子数７〜４０のアルキルアリール基、炭素原子数８〜４０のアリールアルケニル基、置換又は非置換のアルキルシリル又はアリールシリル基であり、ただしＲ３及びＲ３’は水素ではなく、Ｒ５及びＲ５’は、同一又は異なり、それぞれ置換又は非置換の炭素原子数６〜４０のアリール基であり、前記炭化水素基はＳｉ、Ｂ、Ａｌ、Ｏ、Ｓ、Ｎ、Ｐ、Ｆ、Ｃｌ及びＢｒからなる群より選ばれる１以上のヘテロ原子を含んでよく、
架橋単位Ｒ９は式１ａに関する前述と同義である）
【請求項３２】
Ｍ１はジルコニウム又はハフニウムであり、
Ｒ１及びＲ２は、同一又は異なり、炭素原子数１〜１０のアルキル基、炭素原子数１〜１０のアルコキシ基、炭素原子数６〜１０のアリールオキシ基、又はハロゲン原子であり、Ｒ１及びＲ２は１以上の環系を形成してもよく、
Ｒ３及びＲ３’は、同一又は異なり、それぞれ直鎖、環状又は分岐のハロゲン化されていてよい基、例えば炭素原子数１〜１０のアルキル基または炭素原子数２〜１０のアルケニル基であり、
Ｒ４、Ｒ６、Ｒ７、Ｒ８及びＲ４’、Ｒ６’、Ｒ７’及びＲ８’は、同一又は異なり、各々水素原子又は炭素原子数１〜１０の直鎖状、環状若しくは分岐状のアルキル基であり、Ｓｉ、Ｂ、Ａｌ、Ｏ、Ｓ、Ｎ、Ｐ、Ｆ、Ｃｌ及びＢｒからなる群より選ばれる１以上のヘテロ原子を含んでもよく、
Ｒ５及びＲ５’は同一又は異なり、各々炭素原子数６〜４０の置換又は非置換アリール基であり、
Ｒ９は、Ｒ４０Ｒ４１Ｓｉ＝、Ｒ４０Ｒ４１Ｇｅ＝、Ｒ４０Ｒ４１Ｃ＝又は−（Ｒ４０Ｒ４１Ｃ−ＣＲ４０Ｒ４１）−（式中、Ｒ４０及びＲ４１は、同一又は異なり、それぞれ水素原子、Ｃ１−Ｃ３０−炭化水素基、特に炭素原子数１〜１０のアルキル基、炭素原子数６〜４０のアリール基、炭素原子数７〜１４のアリールアルキル基、炭素原子数７〜１４のアルキルアリール基、又は置換又は非置換のアルキルシリル基、アルキル（アリール）シリル又はアリールシリル基である）である請求項３１記載の調製方法。
【請求項３３】
Ｍ１はジルコニウムであり、
Ｒ１及びＲ２は同一で、メチル、塩素、又はフェノラートであり、
Ｒ３及びＲ３’は、同一又は異なり、それぞれ直鎖、環状又は分岐のメチル、エチル、プロピル、ブチル、ペンチル又はヘキシルであり、
Ｒ４及びＲ４’は水素であり、
Ｒ６、Ｒ７、Ｒ６及びＲ６’、Ｒ７’及びＲ８’は、同一又は異なり、各々水素原子又は炭素原子数１〜１０の直鎖状、環状若しくは分岐状のアルキル基であり、Ｓｉ、Ｂ、Ａｌ、Ｏ、Ｓ、Ｎ、Ｐ、Ｆ、Ｃｌ及びＢｒからなる群より選ばれる１以上のヘテロ原子を含んでもよく、
Ｒ５及びＲ５’は、同一又は異なり、フェニル、ナフチル、パラ−（Ｃ１−Ｃ１０−アルキル）フェニル、パラ−（Ｃ１−Ｃ１０−フルオロアルキル）フェニル、メタ−（Ｃ１−Ｃ１０−アルキル）フェニル、メタ−（Ｃ１−Ｃ１０−アルキル）フェニル、メタ、メタ’−（Ｃ１−Ｃ１０−アルキル）２フェニル又はメタ、メタ’−（Ｃ１−Ｃ１０−フルオロアルキル）２フェニルであり、
Ｒ９は、Ｒ４０Ｒ４１Ｓｉ＝又はＲ４０Ｒ４１Ｇｅ＝（式中、Ｒ４０及びＲ４１は、同一又は異なり、メチル、エチル、プロピル、ブチル、ペンチル、ヘキシル、ヘプチル、オクチル、ノニル、デシル、ウンデシル、ドデシル、シクロペンチル、シクロペンタジエニル、シクロヘキシル、フェニル、ベンジル、トリメチルシリル又は３，３，３−トリフルオロプロピルである）である請求項２２記載の調製方法。
【請求項３４】
前記メタロセン化合物は式１ｄで示される請求項１６記載の調製方法。
【化５】
2008545821.tif 000005
（１ｄ）
（式中、Ｍ１は元素周期表のＩＶｂ族の金属であり、
Ｒ１及びＲ２は、同一又は異なり、各々水素原子、炭素原子数１〜１０のアルキル基、炭素原子数１〜１０のアルコキシ基、炭素原子数６〜２０のアリール基、炭素原子数６〜１０のアリールオキシ基、炭素原子数２〜１０のアルケニル基、ＯＨ基、ハロゲン原子又はＮＲ２３２基（式中、Ｒ３２は炭素原子数１〜１０のアルキル基又は炭素原子数６〜１４のアリール基である。）であり、又はＲ１及びＲ２は共に１以上の環を形成してもよく、
Ｒ４、Ｒ５、Ｒ６、Ｒ７、Ｒ８及びＲ４’、Ｒ５’、Ｒ６’、Ｒ７’及びＲ８’は、同一又は異なり、それぞれ水素原子、直鎖、環状又は分岐の炭化水素基、例えば炭素原子数１〜１０のアルキル基、炭素原子数２〜１０のアルケニル基、炭素原子数６〜２０のアリール基、炭素原子数７〜４０のアリールアルキル基、炭素原子数７〜４０のアルキルアリール基、炭素原子数８〜４０のアリールアルケニル基、置換又は非置換のアルキルシリル又はアリールシリル基であり、ただしＲ５及びＲ５’は、同一又は異なり、それぞれ置換又は非置換の炭素原子数６〜４０のアリール基であり、前記炭化水素基はＳｉ、Ｂ、Ａｌ、Ｏ、Ｓ、Ｎ、Ｐ、Ｆ、Ｃｌ及びＢｒからなる群より選ばれる１以上のヘテロ原子を含んでよく、
Ｒ３は炭化水素基であり、α位で環状又は分岐状でなく、例えば炭素原子数１〜２０のアルキル基、炭素原子数７〜４０のアリール置換アルキル基、又は炭素原子数８〜４０のアリール置換アルケニル基であり、前記炭化水素基はＳｉ、Ｂ、Ａｌ、Ｏ、Ｓ、Ｎ、Ｐ、Ｆ、Ｃｌ及びＢｒからなる群より選ばれる１以上のヘテロ原子を含んでもよく、
Ｒ３’はα位又はβ位が環状若しくは分岐状の炭化水素基であり、例えば炭素原子数３〜２０のアルキル基、炭素原子数３〜２０のアルケニル基、炭素原子数６〜２０のアリール基、炭素原子数７〜４０のアリールアルキル基、炭素原子数７〜４０のアルキルアリール基、又は炭素原子数８〜４０のアリールアルケニル基からなる群より選択され、前記炭化水素基はＳｉ、Ｂ、Ａｌ、Ｏ、Ｓ、Ｎ、Ｐ、Ｆ、Ｃｌ及びＢｒからなる群より選ばれる１以上のヘテロ原子を含んでもよく、
架橋単位Ｒ９は式１ａで前述した意味を有する）
【請求項３５】
Ｍ１はジルコニウム又はハフニウムであり、
Ｒ１及びＲ２は、同一又は異なり、炭素原子数１〜１０のアルキル基、炭素原子数１〜１０のアルコキシ基、炭素原子数６〜１０のアリールオキシ基又はハロゲン原子であり、Ｒ１及びＲ２は、１以上の環を形成してもよく、
Ｒ３は、炭素原子数１〜１０の直鎖アルキル基、又は炭素原子数２〜１０のアルケニル基であり、ハロゲン化されていてもよく、
Ｒ３’は、α位又はβ位において環状又は分岐の炭素原子数３〜２０のアルキル基、炭素原子数３〜２０のアルケニル基、炭素原子数７〜２０のアルキルアリール基、又はトリメチルシリル基であり、
Ｒ４、Ｒ６、Ｒ７、Ｒ８及びＲ４’、Ｒ６’、Ｒ７’及びＲ８’は、同一又は異なり、各々水素原子又は炭素原子数１〜１０の直鎖状、環状若しくは分岐状のアルキル基であり、Ｓｉ、Ｂ、Ａｌ、Ｏ、Ｓ、Ｎ、Ｐ、Ｆ、Ｃｌ及びＢｒからなる群より選ばれる１以上のヘテロ原子を含んでもよく、
Ｒ５及びＲ５’は、同一又は異なり、それぞれ、置換又は非置換の炭素原子数６〜４０のアリール基、例えばフェニル、ナフチル、パラ−（Ｃ１−Ｃ１０−アルキル）フェニル、メタ−（Ｃ１−Ｃ１０−アルキル）フェニル、メタ，メタ’−（Ｃ１−Ｃ１０−アルキル）２フェニル、
Ｒ９は、Ｒ４０Ｒ４１Ｓｉ＝、Ｒ４０Ｒ４１Ｇｅ＝、Ｒ４０Ｒ４１Ｃ＝又は−（Ｒ４０Ｒ４１Ｃ−ＣＲ４０Ｒ４１）−（式中、Ｒ４０及びＲ４１は、同一又は異なり、それぞれ水素原子、Ｃ１−Ｃ３０基、特に炭素原子数１〜１０のアルキル基、炭素原子数６〜４０のアリール基、炭素原子数７〜１４のアリールアルキル基、炭素原子数７〜１４のアルキルアリール基、又は置換又は非置換のアルキルシリル基、アルキル（アリール）シリル又はアリールシリル基である）である請求項２５記載の調製方法。
【請求項３６】
Ｍ１はジルコニウムであり、
Ｒ１及びＲ２は、同一であり、メチル、塩素、又はフェノラートであり、
Ｒ３は、メチル、エチル、ｎ−プロピル、ｎ−ブチル、ｎ−ペンチル又はｎ−ヘキシルであり、
Ｒ３’はイソ−プロピル、イソ−ブチル、ｎ−ブチル、ｓｅｃ−ブチル、シクロブチル、１−メチル−ブチル、１−エチル−ブチル、１−メチル−ペンチル、シクロペンチル、シクロヘキシル、シクロペンタ−２−エニル、シクロペンタ−３−エニル、シクロヘキサ−２−エニル、シクロヘキサ−３−エニル、パラ−メチル−シクロヘキシル又はトリメチルシリルであり、
Ｒ４及びＲ４’は水素であり、
Ｒ６、Ｒ７、Ｒ８及びＲ６’、Ｒ７’及びＲ８’は、同一又は異なり、各々水素原子又は炭素原子数１〜１０の直鎖状、環状若しくは分岐状のアルキル基であり、Ｓｉ、Ｂ、Ａｌ、Ｏ、Ｓ、Ｎ、Ｐ、Ｆ、Ｃｌ及びＢｒからなる群より選ばれる１以上のヘテロ原子を含んでもよく、
Ｒ５及びＲ５’は、同一又は異なり、フェニル、ｐ−イソプロピル−フェニル、ｐ−ｔｅｒｔ−ブチル−フェニル、ｐ−ｓ−ブチル−フェニル、ｐ−シクロヘキシル、ｐ−トリメチルシリル−フェニル、ｐ−アダマンチル−フェニル、ｐ−（トリフルオロ）トリメチル−フェニル又はｍ，ｍ’−ジメチル−フェニルであり、
Ｒ９はＲ４０Ｒ４１Ｓｉ＝又はＲ４０Ｒ４１Ｇｅ＝（式中、Ｒ４０及びＲ４１は、同一又は異なり、メチル、エチル、プロピル、ブチル、ペンチル、ヘキシル、ヘプチル、オクチル、ノニル、デシル、ウンデシル、ドデシル、シクロ−ペンチル、シクロ−ペンタジエニル、シクロヘキシル、フェニル、ベンジル、トリメチルシリル又は３，３，３−トリフルオロプロピルである）である請求項２５記載の調製方法。
【請求項３７】
請求項１記載の調製方法で調製された触媒システム。
【請求項３８】
請求項２記載の調製方法で調製された触媒システム。
【請求項３９】
オレフィンを重合化する方法であって、ａ）請求項１記載の調製方法で触媒システムを調製し、ｂ）それぞれ炭素原子数２〜２０の１以上のオレフィンを、重合反応条件下、請求項１記載の調製方法で調製した触媒システムと接触することを含む方法。
【請求項４０】
１以上のオレフィンは１−オレフィンである請求項３９記載の方法。
【請求項４１】
１以上のオレフィンは、式Ｒｍ−ＣＨ＝ＣＨ−Ｒｎで示される請求項３９記載の方法。
（式中、Ｒｍ及びＲｎは、同一又は異なってよく、それぞれ独立して水素原子又は炭素原子数１〜２０のラジカルであり、又はＲｍ及びＲｎは共に１以上の環を形成できる）
【請求項４２】
前記オレフィンは、エチレン及び炭素原子数４〜２０の１以上の１−オレフィンを含む請求項３９記載の方法。
【請求項４３】
前記オレフィンはプロピレンを含む請求項３９記載の方法。
【請求項４４】
前記オレフィンはプロピレン及びエチレンを含む請求項３９記載の方法。
【誤訳訂正２】
【訂正対象書類名】明細書
【訂正対象項目名】００５６
【訂正方法】変更
【訂正の内容】
【００５６】
本発明の触媒システムを調製するため、担体材料を好適な有機溶剤中に懸濁する。支持体は、式（ＶＩＩ）の化合物と予め前処理できる。式（Ｖ）の１以上のルイス塩基は、続いて懸濁液に添加し、１分〜４８時間、好ましくは１０分〜２時間の反応時間にふす。反応産物（活性化担体と称する）は、単離し、続いて再懸濁又は１以上の共触媒活性化合物と直接反応できる。共触媒活性化合物の当量あたり、式Ｖのルイス塩基０．１〜４当量を使用することが好ましい。共触媒活性化合物の当量あたり、式Ｖのルイス塩基０．５〜１当量を使用することが特に好ましい。共触媒活性化合物は、式ＶＩＩの有機金属化合物を好適な有機溶剤中に溶解し、次に溶液状又は純物質形態の式ＶＩの１以上の化合物を添加することで、別々に調製する。ここでの反応時間は、１分〜４８時間、好ましくは１０分〜３時間で変動できる。式ＶＩの有機化合物及び式ＶＩＩの有機金属化合物の化学量論比は約３：１〜５：１であり、好ましくは約３：１〜４：１、特に好ましくは３：１である。
【誤訳訂正３】
【訂正対象書類名】明細書
【訂正対象項目名】００５８
【訂正方法】変更
【訂正の内容】
【００５８】
１以上のメタロセンＡ）、好ましくは式１ａ〜１ｄ、望ましくは式ＶＩＩの１以上の有機金属化合物の修飾担体材料への添加は、好ましくは、１以上のメタロセンＡ）を好適な一溶剤中に溶解又は懸濁し、次に好ましくは同様に溶解又は懸濁された式（ＶＩＩ）の１以上の化合物と反応させることによって実施する。式（ＶＩＩ）の有機金属化合物に対するメタロセンＡ）の化学量論比は、１００：１〜１０−４：１である。この比は、好ましくは１：１〜１０−２：１である。修飾担体材料は、重合反応容器内に直接入れるか、反応フラスコ内の好適な一溶剤中に入れることができる。これに続き、メタロセンＡ）及び式（ＶＩＩ）の有機金属化合物の混合物を添加する。しかし、望ましくは、式（ＶＩＩ）の有機金属化合物を予め添加せずに、１以上のメタロセンＡ）を修飾担体材料に添加できる。
【誤訳訂正４】
【訂正対象書類名】明細書
【訂正対象項目名】００５９
【訂正方法】変更
【訂正の内容】
【００５９】
メタロセンＡ）に対する修飾支持体の比は、好ましくは１０ｇ：１μｍｏｌ〜１０−２ｇ：１μｍｏｌである。共触媒活性化合物の単位に対するメタロセンＡ）の化学量論比は、１００：１〜１０−４：１、好ましくは１：１〜１０−２：１である。
【誤訳訂正５】
【訂正対象書類名】明細書
【訂正対象項目名】００１１
【訂正方法】変更
【訂正の内容】
【００１１】
本発明者等は、上記目的が特定の化学量論比の触媒成分を基礎とし、極めて高い重合活性を当初予想されていたよりも示し、良好なポリマーモルホロジーを得る触媒組成物によって達成されることを見出した。